Адсорбент для анионных веществ, способ получения адсорбента для анионных веществ, устройство для получения адсорбента для анионных веществ и способ извлечения анионных веществ

1. Адсорбент фосфатного аниона, содержащий пеностекло, причем поверхность адсорбента показывает концентрацию Са2р 7,5 ат. % или более или концентрацию Na1s 5,0 ат. % или менее и пик Si2p, имеющий полную ширину на половине максимума 2,4 эВ или более в анализе РФС, где количество фосфатного аниона, адсорбируемого адсорбентом, составляет 60 мг/г или более, вычисленное путем абсорбциометрии, после перемешивания адсорбента, с использованием 3000 мг/л раствора фосфатного аниона при 25°С в течение 2 часов.
2
3
2. Адсорбент по п. 1, в котором удельная площадь поверхности составляет 45 м/г или более или объем пор составляет 2,5 см/г или более, как определено способом внедрения ртути.
3. Адсорбент по п. 1 или 2, в котором плотность составляет 0,53 г/мл или менее.
4. Способ получения адсорбента фосфатного аниона, включающий стадию обработки материала из пеностекла в щелочном растворе, содержащем гидроксид щелочного металла в количестве 1 моль/л или более при температуре 140°С или выше в течение заранее заданного времени, где концентрацию гидроксида щелочного металла, температуру и время выбирают так, что количество фосфатного аниона, адсорбируемого адсорбентом, составляет 40 мг/г или более, вычисленное путем абсорбциометрии, после перемешивания адсорбента, с использованием 3000 мг/л раствора фосфатного аниона при 25°С в течение 2 часов.
5. Способ получения адсорбента анионного вещества, включающий стадию обработки материала из пеностекла в щелочном растворе, содержащем гидроксид щелочного металла в количестве 1 моль/л или более при температуре 140°С или выше в течение заранее заданного времени, где концентрацию гидроксида щелочного металла, температуру и время выбирают так, что количество фосфатного аниона, адсорбируемого адсорбентом, составляет 40 мг/г или более, вычисленное путем абсорбциометрии, после перемешивания адсорбента, с использованием 3000 мг/л раствора фосфатного аниона при 25°С в течение 2 часов, причем заранее заданное время находится в пределах 1,5 часов.
6. Способ по п. 4 или 5, в котором материал из пеностекла вспенивают вспенивающим агентом, содержащим карбонат кальция.
7. Устройство для получения адсорбента фосфатного иона, содержащее средства для обработки материала из пеностекла в щелочном растворе, содержащем гидроксид щелочного металла в количестве 1 моль/л или более при температуре 140°С или выше в течение заранее заданного времени, где концентрацию гидроксида щелочного металла, температуру и время регулируют так, что количество фосфатного аниона, адсорбируемого адсорбентом, составляет 40 мг/г или более, вычисленное путем абсорбциометрии, после перемешивания адсорбента, с использованием 3000 мг/л раствора фосфатного аниона при 25°С в течение 2 часов.
8. Адсорбент иона фторида, содержащий пеностекло, причем поверхность адсорбента показывает концентрацию Са2р 3,0 ат. % или более или концентрацию Na1s 8,5 ат. % или менее и пик Si2p, имеющий полную ширину на половине максимума 2,4 эВ или более в анализе РФС, где количество иона фторида, адсорбируемого адсорбентом, составляет 10 мг/г или более, вычисленное путем колориметрического способа, после перемешивания адсорбента, с использованием 1000 мг/л раствора иона фторида при 25°С в течение 2 часов.
2
3
9. Адсорбент по п. 8, в котором удельная площадь поверхности составляет 15 м/г или более или объем пор составляет 1,5 см/г или более, как определено способом внедрения ртути.
10. Адсорбент по п. 8 или 9, в котором плотность составляет 0,65 г/мл или менее.
11. Способ получения адсорбента иона фторида, включающий стадию обработки материала из пеностекла в щелочном растворе, содержащем гидроксид щелочного металла в количестве 1 моль/л или более при температуре 125°С или выше в течение заранее заданного времени, где концентрацию гидроксида щелочного металла, температуру и время выбирают так, что количество иона фторида, адсорбируемого адсорбентом, составляет 10 мг/г или более, вычисленное путем колориметрического способа, после перемешивания адсорбента, с использованием 1000 мг/л раствора иона фторида при 25°С в течение 2 часов.
12. Способ получения адсорбента анионного вещества, включающий стадию обработки материала из пеностекла в щелочном растворе, содержащем гидроксид щелочного металла в количестве 1 моль/л или более при температуре 125°С или выше в течение заранее заданного времени, где концентрацию гидроксида щелочного металла, температуру и время выбирают так, что количество иона фторида, адсорбируемого адсорбентом, составляет 10 мг/г или более, вычисленное путем колориметрического способа, после перемешивания адсорбента, с использованием 1000 мг/л раствора иона фторида при 25°С в течение 2 часов, причем заранее заданное время находится в пределах 2 часов.
13. Способ по п. 11 или 12, в котором материал из пеностекла вспенивают вспенивающим агентом, содержащим карбонат кальция.
14. Устройство для получения адсорбента иона фторида, содержащее средства для обработки материала из пеностекла в щелочном растворе, содержащем гидроксид щелочного металла в количестве 1 моль/л или более при температуре 125°С или выше в течение заранее заданного времени, где концентрацию гидроксида щелочного металла, температуру и время регулируют так, что количество иона фторида, адсорбируемого адсорбентом, составляет 10 мг/г или более, вычисленное путем колориметрического способа, после перемешивания адсорбента, с использованием 1000 мг/л раствора иона фторида при 25°С в течение 2 часов.
15. Способ извлечения анионных веществ, включающий стадию адсорбции анионных веществ адсорбентом по любому из пп. 1-3 или 8-10 или адсорбентом, полученным способом по любому из пп. 4-6 или 11-13.
16. Адсорбционный материал для анионных веществ, в котором анионные вещества адсорбируются адсорбентом по любому из пп. 1-3 или 8-10 или адсорбентом, полученным способом по любому из пп. 4-6 или 11-13.
17. Измельченный адсорбционный материал по п. 16.
18. Способ получения адсорбента для повторного использования анионных веществ, включающий стадию десорбции анионных веществ из адсорбционного материала по п. 16.